СПОСОБ И СИСТЕМА НАНЕСЕНИЯ ПОКРЫТИЯ НА КРОМКИ ДЕРЕВЯННОЙ ПОДЛОЖКИ

1. Способ герметизации краев специализированной древесной подложки, включающий
нанесение по меньшей мере на один край подложки двухкомпонентной композиции герметизации краев, в которой первый компонент содержит коагулянт, а второй компонент содержит водную композицию герметизации краев.
2. Способ по п.1, в котором первый компонент и второй компонент наносят на подложку последовательно.
3. Способ по п.1, в котором первый компонент и второй компонент наносят с использованием по меньшей мере одного распылителя и их смешивают друг с другом в распыленном состоянии до нанесения на подложку или непосредственно в момент нанесения.
2
4. Способ по любому из предыдущих пунктов, в котором коагулянт выбран из группы, включающей сульфат магния, сульфат алюминия, аммоний-алюминий сульфат, сульфат железа, сульфат кальция, сульфат двухвалентного железа, сульфат трехвалентного железа, сульфат цинка, хлористый алюминий, Al(OH)Cl, хлорид магния, хлорид железа, хлорид кальция, хлорид олова, тетрахлорид олова, хлорид цинка, дихлорид железа, хлорное железо, карбонат цинк-аммония, карбонат алюминия, фосфат алюминия, фосфат цинка, фосфат железа, фосфатные эфиры, сернистую кислоту, соляную кислоту, ортофосфорную кислоту, уксусную кислоту, лимонную кислоту, пара-толуолсульфокислоту или их смеси.
5. Способ по п.4, в котором коагулянт выбран из группы, включающей сульфат магния, сульфат алюминия, аммоний-алюминий сульфат, хлорид алюминия, хлорид магния, сульфат кальция, хлорид кальция или их смеси.
6. Способ по п.5, в котором коагулянт представляет собой сульфат алюминия.
7. Способ по п.1, в котором содержание коагулянта находится в диапазоне от примерно 1% до примерно 60% от общего веса компонентов в двухкомпонентной герметизирующей композиции.
8. Способ по п.7, в котором содержание коагулянта находится в диапазоне от примерно 2% до примерно 35% от общего веса компонентов в двухкомпонентной герметизирующей композиции.
9. Способ по п.8, в котором содержание коагулянта находится в диапазоне от примерно 2% до примерно 10% от общего веса компонентов в двухкомпонентной герметизирующей композиции.
10. Способ по п.1, в котором композиция герметизации краев содержит эмульсию восков и полимерную смолу.
11. Способ по п.10, в котором композиция герметизации краев содержит по меньшей мере примерно 20% вес. сухого вещества эмульсии восков.
12. Способ по п.11, в котором композиция герметизации краев содержит по меньшей мере примерно 40% вес. сухого вещества эмульсии восков.
13. Способ по п.11, в котором композиция герметизации краев содержит от примерно 40% вес. до 80% вес. сухого вещества эмульсии восков.
14. Способ по п.10, в котором полимерная смола является латексной смолой.
15. Способ по п.14, в котором в качестве латексной смолы используют акриловую смолу, стирол-бутадиеновый каучук, ацетатную смолу или их смеси.
16. Способ по п.10, в котором полимерная смола является винил-латексной смолой.
17. Способ по п.10, в котором полимерная смола практически не содержит олефиновых групп.
18. Способ по п.1, в котором первый компонент содержит дополнительно наполнитель.
19. Способ по п.18, в котором в качестве наполнителя используется глина, стеклянные шарики, карбонат кальция, тальк, кремнеземы, органические наполнители или их смеси.
20. Способ по п.1, в котором двухкомпонентную композицию герметизации краев наносят на все четыре края подложки.
21. Способ по п.1, в котором двухкомпонентную композицию герметизации краев наносят на основную поверхность подложки.
22. Способ по п.1, в котором специализированная древесная подложка является древесноволокнистой плитой или ламинированным изделием из шпона.
23. Способ по п.1, в котором специализированная древесная подложка является плитой с ориентированной стружкой.
24. Способ по п.1, в котором композиция покрытия обеспечивает толщину пленки от примерно 0,0025 см до примерно 0,025 см.
25. Способ по п.24, в котором композиция покрытия обеспечивает толщину пленки от примерно 0,0051 см до примерно 0,0203 см.
26. Способ по п.25, в котором композиция покрытия обеспечивает толщину пленки от примерно 0,0051 см до примерно 0,015 см.
27. Система герметизации краев специализированной древесной подложки, содержащая первый компонент, содержащий коагулянт, и второй компонент, содержащий водную композицию герметизации краев.
28. Система по п.27, в которой первый компонент и второй компонент нанесены на подложку последовательно.
29. Система по п.27, в которой первый компонент и второй компонент нанесены с использованием по меньшей мере одного распылителя, и их смешивают друг с другом в распыленном состоянии до нанесения на подложку.
30. Система по любому из пп.27-29, в которой водная композиция герметизации краев содержит эмульсию восков и полимерную смолу.
31. Система по любому из пп.27-29, в которой первый компонент содержит дополнительно наполнитель.